"未変性スチレン系エラストマーAと、主としてシンジオタクチック構造を有するポリスチレン系重合体Bを含有し、A成分とB成分の質量比が50~99:50~1であることを特徴とするワイヤーハーネス止水材用樹脂組成物。A成分とB成分の質量比が60~90:40~10である請求項1に記載のワイヤーハーネス止水材用樹脂組成物。未変性スチレン系エラストマーAおよび主としてシンジオタクチック構造を有するポリスチレン系重合体Bの合計100質量部に対して、さらにポリフェニレンエーテルC0.1~15質量部を含有する請求項1又は2に記載のワイヤーハーネス止水材用樹脂組成物。未変性スチレン系エラストマーAが、スチレンイソプレンスチレンブロック共重合体SIS、スチレンブタジエンスチレンブロック共重合体SBS、スチレンエチレンプロピレンブロック共重合体、スチレンエチレンブチレンスチレンブロック共重合体SEBS、スチレンエチレンプロピレンスチレンブロック共重合体S、スチレンエチレンエチレンプロピレンスチレン共重合体SEEPSから選ばれる少なくとも一種である請求項1~3のいずれかに記載のワイヤーハーネス止水材用樹脂組成物。未変性スチレン系エラストマーAが、未変性スチレンエチレンブチレンスチレンブロック共重合体SEBSである請求項4に記載のワイヤーハーネス止水材用樹脂組成物。本発明はワイヤーハーネス用止水材として必要な電線被覆材との接着性、耐熱性、柔軟性を併せ持ち、かつポッティング法を用いずに、射出成形によって止水可能な熱可塑性エラストマー樹脂組成物を提供することを目的とするものである。本発明者等は、上記課題について鋭意検討を行った結果、未変性スチレン系エラストマーと、主としてシンジオタクチック構造を有するポリスチレン系重合体からなる組成物が上記の目的に適うものであり、射出成形によって止水可能なワイヤーハーネス用止水材として使用できるものであることを見出し、本発明を完成するに至った。すなわち、本発明は以下のワイヤーハーネス止水材用樹脂組成物を提供するものである。1.未変性スチレン系エラストマーAと、主としてシンジオタクチック構造を有するポリスチレン系重合体Bを含有し、A成分とB成分の質量比が50~99:50~1であることを特徴とするワイヤーハーネス止水材用樹脂組成物。2.A成分とB成分の質量比が60~90:40~10である上記1のワイヤーハーネス止水材用樹脂組成物。3.未変性スチレン系エラストマーAおよび主としてシンジオタクチック構造を有するポリスチレン系重合体Bの合計100質量部に対して、さらにポリフェニレンエーテルC0.1~15質量部を含有する上記1又は2のワイヤーハーネス止水材用樹脂組成物。4.未変性スチレン系エラストマーAが、スチレンイソプレンスチレンブロック共重合体SIS、スチレンブタジエンスチレンブロック共重合体SBS、スチレンエチレンプロピレンブロック共重合体、スチレンエチレンブチレンスチレンブロック共重合体SEBS、スチレンエチレンプロピレンスチレンブロック共重合体S、スチレンエチレンエチレンプロピレンスチレン共重合体SEEPSから選ばれる少なくとも一種である上記1~3のいずれかのワイヤーハーネス止水材用樹脂組成物。5.未変性スチレン系エラストマーAが、未変性スチレンエチレンブチレンスチレンブロック共重合体SEBSである上記4のワイヤーハーネス止水材用樹脂組成物。本発明によれば、柔軟性と耐熱性を併せ持ち、かつ電線被覆材との接着性に優れた熱可塑性エラストマー樹脂組成物を提供する。該樹脂組成物は、ポッティング法を用いずに、射出成形などによってワイヤーハーネスの止水が可能であり、電子機器、車載電送部品、トランスコイルパワーモジュール及びそのデバイス、リレー、センサー等のワイヤーハーネスの止水材として極めて好適に使用することができる。本発明は未変性スチレン系エラストマーAと、主としてシンジオタクチック構造を有するポリスチレン系重合体Bを含有し、A成分とB成分の質量比が50~99:50~1であることを特徴とするワイヤーハーネス止水材用樹脂組成物である。ワイヤーハーネスWireHarnessは、絶縁されている導線を絶縁体の物質を用いてまとめてくくりつけたもので、電源供給信号通信を目的とした複数の電線を束にして、それらを配線し易い長さ、形状にかたどったものであり、ケーブルハーネスCableHarnessとも呼ばれている。屋外に設置される電気電子機器は、接続するワイヤーハーネスに雨水等が浸入しやすい被水領域を通って配線される場合が多いため、ワイヤーハーネス側からの電子制御ユニット内への水の浸入を防止することが重要であり、本発明の樹脂組成物は該ワイヤーハーネスの止水材として使用されるものである。本発明のワイヤーハーネス止水材用樹脂組成物で用いられるA成分の未変性スチレン系エラストマーとしては、未変性のスチレンイソプレンスチレンブロック共重合体SIS、スチレンブタジエンスチレンブロック共重合体SBS、スチレンエチレンプロピレンブロック共重合体、スチレンエチレンブチレンスチレンブロック共重合体SEBS、スチレンエチレンプロピレンスチレンブロック共重合体S、スチレンエチレンエチレンプロピレンスチレン共重合体SEEPSなどが挙げられ、これらの未変性スチレン系エラストマーは一種のみを単独で又は二種以上を組み合わせて用いることができる。また、これら未変性スチレン系エラストマーの中で未変性スチレンエチレンブチレンスチレンブロック共重合体SEBSが好ましい。B成分の主としてシンジオタクチック構造を有するポリスチレン系重合体SPSにおけるシンジオタクチック構造とは、立体化学構造がシンジオタクチック構造、即ち炭素炭素結合から形成される主鎖に対して側鎖であるフェニル基が交互に反対方向に位置する立体構造を有するものであり、そのタクティシティーは同位体炭素による核磁気共鳴法13C-NMR法により定量される。核磁気共鳴法13C-NMR法により測定されるシンジオタクチック構造のタクティシティーは、連続する複数個の構成単位の存在割合、例えば2個の場合はダイアッド、3個の場合はトリアッド、5個の場合はペンタッドによって示すことができるが、B成分の主としてシンジオタクチック構造を有するポリスチレン系重合体には、通常はラセミダイアッドで75以上、好ましくは85以上、若しくはラセミペンタッドで30以上、好ましくは50以上のシンジオタクティシティーを有するポリスチレン系重合体が用いられる。B成分のSPSにおけるスチレン系重合体としては、ポリスチレン、ポリ、ポリ、ポリ、ポリ、ポリ、これらの水素化重合体及びこれらの混合物、あるいはこれらを主成分とする共重合体が挙げられる。ここでポリとしては、ポリ、ポリ、ポリ、ポリ、ポリ、ポリ、ポリなどがあり、ポリとしては、ポリ、ポリ、ポリなどがある。また、ポリとしては、ポリなど、またポリとしては、ポリ、ポリなどがある。なお、これらの中で特に好ましいスチレン系重合体としては、ポリスチレン、ポリ、ポリ、ポリ、ポリ、ポリ、ポリ、水素化ポリスチレン及びこれらの構造単位を含む共重合体が挙げられる。このようなSPSは、例えば、不活性炭化水素溶媒中又は溶媒の不存在下に、チタン化合物及び水とトリアルキルアルミニウムの縮合生成物を触媒として、スチレン系単量体を重合することにより製造することができる。また、ポリについては特開平1-46912号公報に記載の方法、水素化重合体は特開平1-178505号公報に記載の方法などにより得ることができる。これらのSPSは一種のみを単独で又は二種以上を組み合わせて用いることができる。A成分とB成分の質量比は50~99:50~1であり、60~90:40~10であることが好ましく、70~80:30~20であることが更に好ましい。A成分とB成分の合計100質量部に対してB成分SPSが1質量部未満の場合にはSPSによる耐熱性向上効果が得られず、50質量部よりも多い場合には止水材として必要な電線被覆材との接着性が維持できなくなる恐れがある。本発明のワイヤーハーネス止水材用樹脂組成物には、必要により、A成分とB成分の合計100質量部に対して、ポリフェニレンエーテルCを0.1~15質量部含有することが好ましく、1~10質量部を含有することがより好ましく、2~8質量部を含有することが更に好ましい。ポリフェニレンエーテルCを0.1質量部以上含有させることによりポリフェニレンエーテルによる接着性の向上効果が得られ、15質量部以下とすることにより、エラストマーの伸びが阻害されず、必要とされる柔軟性が得られる。C成分のポリフェニレンエ-テルPPEの例としては、ポリ2,3-ジメチル-6-エチル-1,4-フェニレンエーテル;ポリ2-メチル-6-クロロメチル-1,4-フェニレンエーテル;ポリ2-メチル-6-ヒドロキシエチル-1,4-フェニレンエーテル;ポリ2-メチル-6-n-ブチル-1,4-フェニレンエーテル;ポリ2-エチル-6-イソプロピル-1,4-フェニレンエーテル;ポリ2-エチル-6-n-プロピル-1,4-フェニレンエーテル;ポリ2,3,6-トリメチル-1,4-フェニレンエーテル;ポリ2-4-メチルフェニル-1,4-フェニレンエーテル;ポリ2-ブロモ-6-フェニル-1,4-フェニレンエーテル;ポリ2-メチル-6-フェニル-1,4-フェニレンエーテル;ポリ2-フェニル-1,4-フェニレンエーテル;ポリ2-クロロ-1,4-フェニレンエーテル;ポリ2-メチル-1,4-フェニレンエーテル;ポリ2-クロロ-6-エチル-1,4-フェニレンエーテル;ポリ2-クロロ-6-ブロモ-1,4-フェニレンエーテル;ポリ2,6-ジ-n-プロピル-1,4-フェニレンエーテル;ポリ2-メチル-6-イソプロピル-1,4-フェニレンエーテル;ポリ2-クロロ-6-メチル-1,4-フェニレンエーテル;ポリ2-メチル-6-エチル-1,4-フェニレンエーテル;ポリ2,6-ジブロモ-1,4-フェニレンエーテル;ポリ2,6-ジクロロ-1,4-フェニレンエーテル;ポリ2,6-ジエチル-1,4-フェニレンエーテル及びポリ2,6-ジメチル-1,4-フェニレンエーテル等が挙げられる。この中で、特にポリ2,6-ジメチル-1,4-フェニレンエーテルが好ましい。なお、上記ポリフェニレンエ-テルは、一種のみを単独で、又は二種以上を組み合わせて用いることができる。これらのポリフェニレンエ-テルは、公知の化合物であり、米国特許第3,306,874号,同3,306,875号,同3,257,357号及び同3,257,358号の各明細書を参照することができる。ポリフェニレンエーテルは、通常、銅アミン錯体、および二箇所もしくは三箇所を置換した一種以上のフェノール化合物の存在下で、ホモポリマー又はコポリマーを生成する酸化カップリング反応によって調製される。ここで、銅アミン錯体は、第一,第二及び第三アミンから誘導される銅アミン錯体を使用できる。また、本発明のワイヤーハーネス止水材用樹脂組成物には、コンパウンド中および製品の熱安定性を高める目的で、5質量以内で酸化防止剤を添加しても良い。酸化防止剤としてはペンタエリスリトールテトラキス3-ブロビオネートチバスペシャリティケミカルズ株式会社製、IRGANOX1010、ビス-2、6-ジ-tert-ブチルメチルフェニルペンタエリスリトールジホスファイト株式会社ADEKA製、アデカスタブPEP-36、1、3、5-トリス-イソシアヌル酸株式会社ADEKA製、アデカスタブAO-20等を用いることができる。本発明のワイヤーハーネス止水材用樹脂組成物の調製方法については、特に制限はなく、公知の方法により調製することができる。例えば、上記成分を常温で混合した後、溶融混練など様々な方法でブレンドすればよく、その方法は特に制限はされない。混合混練方法として、二軸押出機を用いた溶融混練が好ましく用いられる。二軸押出機を用いた溶融混練においては、用いるSPSの融点以上、350°C未満での混練が好ましい。混練温度を用いるSPSの融点以上とすることにより、SPSの粘度が高くなりすぎることがないため、生産性が低下することがない。また、350°C未満とすることにより、SPSが熱分解するおそれがない。本発明のワイヤーハーネス止水用樹脂組成物の成形方法についても特に制限はなく、射出成形、押出成形等公知の方法により成形することができる。射出成形のときの成形温度は、用いるSPSの融点以上、350°C未満が好ましい。成形温度を用いるSPSの融点以上とすることにより、流動性が低下するおそれがなく、350°C未満とすることにより、SPSが熱分解するおそれがない。また金型温度としては、40~100°Cが好ましく、40~80°Cが更に好ましい。金型温度を40°C以上とすることにより、SPSが十分結晶化し、SPSの特徴が十分発揮される。また100°C以下とすることにより、本材料が金型内で溶融してしまうことがない。以下に実施例により本発明を更に具体的に説明するが、本発明はこれらの例によってなんら限定されるものではない。なお、以下の実施例および比較例における物性試験の測定およびシール性の評価を次のように行った。1ピーリング応力インサート成形により127mm×13mm、厚み2mmの架橋ポリエチレン製の電線被覆材のシートと、実施例および比較例で得られた127mm×13mm、厚み1.2mmの止水材のシートを貼り合わせ、それをT型剥離試験装置INSTRON製、5567P7529にて25mm/minの試験速度でピーリング応力を測定した。2ビカット軟化点JISK7206に準拠して測定した。3破断伸びASTMD638に準拠して測定した。4シール性止水性の評価図1に示された導電性の芯線11と、絶縁性の被覆部12とを備えている電線1に、ペレット状に成形された本発明の熱可塑性エラストマー樹脂組成物を用いて止水部2を成形する。次いで、本発明の熱可塑性エラストマー樹脂組成物とは異なる樹脂組成物を用いて、ハウジング部3を成形する。前記手順によって得られた成形体をアルミ製の冶具図示せずにセットして水中にいれ、冶具にチューブを通して当該チューブから冶具内に100.0kPaの圧縮空気を30秒間送り、止水部2と電線1の界面、止水部2とハウジング部3の界面からの圧縮空気の漏れを観測した。圧縮空気の漏れがないものを合格、圧縮空気の漏れがあるものを不合格とした。実施例1~15、比較例1~2下記の配合成分を第1表及び第2表に示す割合でドライブレンドした後、二軸押出機を用いシリンダー温度290°Cで溶融混練を行い、得られたストランドを水槽を通して冷却した後、ペレット化し、樹脂組成物を調製した。得られた樹脂組成物を用いて上記の物性試験の測定を行った。測定結果を第1表及び第2表に示す。A未変性スチレン系エラストマースチレンエチレンブチレンスチレンブロック共重合体:旭化成ケミカルズ株式会社製、タフテックH1041、スチレンエチレンブチレン質量比30/70、MFR温度230°C、荷重2.16Kgf=5g/分B主としてシンジオタクチック構造を有するポリスチレン系重合体SPSホモシンジオタクチックポリスチレン:出光興産株式会社製、ザレック130ZC、ラセミペンタッドタクティシティー=98、MFR温度300°C、荷重1.3kgf=13g/分CポリフェニレンエーテルPPEポリ2、6-ジメチルフェニレンエーテル:三菱エンジニアリングプラスチックス株式会社製、IUPIACEPX-100L実施例1~8及び比較例1~2で得られたSPS添加量と、ピーリング応力N、ビカット軟化点°C及び破断伸びの関係を図4~6にグラフで示す。また、実施例9~15で得られたPPE添加量と、ピーリング応力N、ビカット軟化点°C及び破断伸びの関係を図7~9にグラフで示す。以上の実施例及び比較例の結果から次のようなことが確認される。1未変性スチレン系エラストマーにSPSを添加することによりビカット軟化点が高くなり、耐熱性が向上すると共に、ポッティング法を用いずに、射出成形によって止水可能な熱可塑性エラストマー樹脂組成物を得ることができる。2未変性スチレン系エラストマーとSPSの組成物にポリフェニレンエーテルPPEを添加することによりピーリング応力が上昇し、接着性が向上する。但し、破断伸びが低下するので、用いられるワイヤーハーネスに応じたPPEの含有量が選定される。3未変性スチレン系エラストマーにSPSを添加することによりピーリング応力および破断伸びが低下する。"